ЭЛАСТОМЕРНАЯ КОМПОЗИЦИЯ, ПРОЯВЛЯЮЩАЯ ХОРОШЕЕ ДИСПЕРГИРОВАНИЕ НАПОЛНИТЕЛЯ В ЭЛАСТОМЕРНОЙ МАТРИЦЕ

1. Каучуковая композиция на основе, по меньшей мере, одного диенового эластомера, армирующего наполнителя, содержащего, по меньшей мере, технический углерод и неорганический наполнитель, причем содержание неорганического наполнителя составляет менее чем или равняется 50 мас.ч. на 100 мас.ч. эластомера, отличающаяся тем, что ее получают из первой маточной смеси, которая содержит, по меньшей мере, один первый диеновый эластомер и технический углерод, и содержит дисперсию технического углерода в эластомерной матрице, где дисперсия имеет значение Z, которое составляет более чем или равняется 90, к которой добавляют неорганический наполнитель и, по меньшей мере, один второй эластомер, идентичный первому эластомеру или отличающийся от него.
2. Композиция по п.1, в которой первую маточную смесь получают жидкофазным компаундированием, исходя из латекса первого диенового эластомера и водной дисперсии технического углерода.
3. Композиция по п.2, в которой первую маточную смесь получают согласно следующим технологическим стадиям:
- направление непрерывного потока латекса первого диенового эластомера в зону смешивания коагуляционного реактора, определяющего удлиненную зону коагуляции, расположенную между зоной смешивания и выпуском,
- направление непрерывного потока текучей среды, содержащей наполнитель, под давлением в зону смешивания коагуляционного реактора для получения коагулированной смеси,
- высушивание полученной выше коагулированной смеси для получения первой маточной смеси.
4. Композиция по любому из пп.1-3, в которой массовая доля первого диенового эластомера в эластомерной матрице составляет более чем или равняется 50%.
5. Композиция по любому из пп.1-3, в которой первый диеновый эластомер выбирают из группы, состоящей из полибутадиенов, натурального каучука, синтетических полиизопренов, бутадиеновых сополимеров, изопреновых сополимеров и смесей этих эластомеров.
6. Композиция по п.5, в которой первый диеновый эластомер представляет собой натуральный каучук.
7. Композиция по любому из пп.1-3, 6, в которой второй эластомер представляет собой диеновый эластомер.
8. Композиция по п.7, в которой второй эластомер выбирают из группы, состоящей из полибутадиенов, натурального каучука, синтетических полиизопренов, бутадиеновых сополимеров, изопреновых сополимеров и смесей этих эластомеров.
9. Композиция по любому из пп.1-3, 6, 8, в которой неорганический наполнитель представляет собой диоксид кремния или покрытый диоксидом кремния технический углерод.
10. Композиция по п.9, в которой содержание технического углерода находится между 30 и 80 мас.ч. на 100 мас.ч. эластомера, предпочтительно между 40 и 70 мас.ч. на 100 мас.ч. эластомера, и содержание неорганического наполнителя находится между 5 и 50 мас.ч. на 100 мас.ч. эластомера, предпочтительно между 10 и 30 мас.ч. на 100 мас.ч. эластомера.
11. Способ получения композиции на основе, по меньшей мере, одного диенового эластомера, армирующего наполнителя, содержащего, по меньшей мере, технический углерод и неорганический наполнитель, причем содержание неорганического наполнителя составляет менее чем или равняется 50 мас.ч. на 100 мас.ч. эластомера, который включает следующие стадии:
- изготовление первой маточной смеси, содержащей диеновый эластомер и технический углерод, причем первая маточная смесь содержит дисперсию армирующего наполнителя в эластомерной матрице, которая имеет значение Z, более чем или равное 90,
- введение неорганического наполнителя, второго эластомера и других ингредиентов композиции, за исключением сшивающей системы, в первую маточную смесь в смесителе, причем всю смесь перемешивают термомеханически до тех пор, пока не будет достигнута максимальная температура между 130°C и 200°C,
- охлаждение приготовленной смеси до температуры ниже 100°C,
- последующее введение сшивающей системы,
- перемешивание всей смеси вплоть до максимальной температуры ниже 120°C.
12. Способ по п.11, в котором неорганический наполнитель и второй эластомер вводят одновременно.
13. Способ по п.11, в котором неорганический наполнитель и второй эластомер вводят раздельно, причем неорганический наполнитель вводят до или после второго эластомера.
14. Способ по п.12 или 13, в котором введение неорганического наполнителя и/или второго эластомера смещено по времени от нескольких десятков секунд до нескольких минут по отношению к введению первой маточной смеси в смеситель.
15. Способ по любому из пп.11-13, в котором первую маточную смесь получают в жидкой фазе, используя, по меньшей мере, один эластомерный латекс и дисперсию технического углерода.
16. Шина или полуфабрикат, содержащие, по меньшей мере, одну композицию по любому из пп.1-10.